(57)【要約】【課題】  本発明は、引裂強度及びインパクト強度に優れ、強風や飛来物に起因する破れが生じにくい農業用フィルムを提供する。【解決手段】  外層（Ａ）、中間層（Ｂ）及び内層（Ｃ）がこの順に積層一体化されてなる農業用フィルムであって、上記外層（Ａ）及び内層（Ｃ）は、所定の直鎖状低密度ポリエチレンを８０重量％以上含有してなる樹脂組成物からなると共に、上記中間層（Ｂ）は、所定の直鎖状低密度ポリエチレン３０〜９０重量％と、所定のエチレン−酢酸ビニル共重合体１０〜７０重量％とからなり且つ酢酸ビニル成分の含有量が１５重量％以下である樹脂組成物よりなることを特徴とする。【選択図】  なし【特許請求の範囲】
【請求項１】
外層（Ａ）、中間層（Ｂ）及び内層（Ｃ）がこの順に積層一体化されてなる農業用フィルムであって、上記外層（Ａ）及び内層（Ｃ）は、密度０．８９０〜０．９２０ｇ／ｃｍ3で且つメルトマスフローレイトが０．３〜５．０ｇ／１０分である直鎖状低密度ポリエチレンを８０重量％以上含有してなる樹脂組成物からなると共に、上記中間層（Ｂ）は、密度０．８９０〜０．９２０ｇ／ｃｍ3で且つメルトマスフローレイトが０．３〜５．０ｇ／１０分である直鎖状低密度ポリエチレン３０〜９０重量％と、酢酸ビニル成分の含有量が５〜２５重量％で、メルトマスフローレイトが０．５〜４．０ｇ／１０分であるエチレン−酢酸ビニル共重合体１０〜７０重量％とからなり且つ酢酸ビニル成分の含有量が１５重量％以下である樹脂組成物よりなることを特徴とする農業用フィルム。
【請求項２】
内層（Ｃ）の表面に、水系媒体中にコロイダルシリカ及び／又はコロイダルアルミナが含有されてなる防曇流滴剤より形成された防曇流滴層が設けられていることを特徴とする請求項１に記載の農業用フィルム。
【発明の詳細な説明】
【技術分野】
【０００１】
本発明は、農作物の栽培施設に使用される農業用フィルムに関する。
【背景技術】
【０００２】
従来より、農作物を栽培する手段として、農業用ハウスを用いたハウス栽培が盛んに行なわれている。上記ハウス栽培においては、農業用ハウスによって、ハウス内を農作物の生育に適した条件にしたり、風雨から農作物を守ったり、石や埃などの飛来物による農作物の損傷を防いだりすることができる。
【０００３】
上記農業用ハウスは、ハウスの骨組みに農業用フィルムを展張して被覆することにより形成され、ここで用いられる農業用フィルムとしては、従来、ポリ塩化ビニルフィルムが多く用いられてきた。しかしながら、近年では、環境への安全性の配慮からエチレン−酢酸ビニル共重合体を主体とする農業用フィルムが盛んに使用されるようになっている。
【０００４】
このようなエチレン−酢酸ビニル共重合体を主体とする農業用フィルムとしては、例えば、特許文献１に、フィルム外層はエチレン−α−オレフィン共重合体と高密度ポリエチレンとからなる樹脂組成物を主成分とし、フィルム中間層はエチレン−酢酸ビニル共重合体とＭｇ、Ｃａ、Ａｌ、Ｓｉ、Ｌｉの少なくとも１原子を含有する無機微粒子とを含有してなる樹脂組成物を主成分とし、フィルム内層はエチレン−酢酸ビニル共重合体を主成分とする３層構造の農業用フィルムが開示されている。
【０００５】
又、特許文献２には、３層積層フィルムであって、フィルム内外層がエチレン−酢酸ビニル共重合体からなる層であり、フィルム中間層がメタロセン触媒で共重合して得られるエチレン−α−オレフィン共重合体とエチレン−酢酸ビニル共重合体と、Ｍｇ、Ｃａ、Ａｌ、Ｓｉ、Ｌｉの少なくとも１原子を含有する無機微粒子とを含有してなる樹脂組成物を主成分とする層であることを特徴とする農業用フィルムが開示されている。
【０００６】
更に、特許文献３には、第一層はエチレン−α−オレフィン共重合体を主成分とする層であり、第二層はエチレン−酢酸ビニル共重合体１００重量部に対しエチレン−α−オレフィン共重合体を２５〜１００重量部含有してなる樹脂組成物からなる層であり、第三層はエチレン−酢酸ビニル共重合体１００重量部に対しエチレン−α−オレフィン共重合体を０〜５０重量部含有してなる樹脂組成物からなる層であることを特徴とする農業用フィルムが開示されている。
【０００７】
しかしながら、上記特許文献１〜３のようなエチレン−酢酸ビニル共重合体を主成分とする農業用フィルムは、引裂強度及びインパクト強度に劣るため、台風などにより強い風が吹いた際に、農業用フィルムの折り目部分から裂けたり、石や埃などの飛来物によりフィルムが突き破られたりして、長期間に亘って使用することができなかった。
【０００８】
【特許文献１】特開２０００−３２４９５７号公報
【特許文献２】特開２０００−２３８２０１号公報
【特許文献３】特開２００１−３３４６１２号公報
【発明の開示】
【発明が解決しようとする課題】
【０００９】
本発明は、引裂強度及びインパクト強度に優れ、強風や飛来物に起因する破れが生じにくい農業用フィルムを提供する。
【課題を解決するための手段】
【００１０】
本発明の農業用フィルムは、外層（Ａ）、中間層（Ｂ）及び内層（Ｃ）がこの順に積層一体化されてなる農業用フィルムであって、上記外層（Ａ）及び内層（Ｃ）は、密度０．８９０〜０．９２０ｇ／ｃｍ3で且つメルトマスフローレイトが０．３〜５．０ｇ／１０分である直鎖状低密度ポリエチレンを８０重量％以上含有してなる樹脂組成物からなると共に、上記中間層（Ｂ）は、密度０．８９０〜０．９２０ｇ／ｃｍ3で且つメルトマスフローレイトが０．３〜５．０ｇ／１０分である直鎖状低密度ポリエチレン３０〜９０重量％と、酢酸ビニル成分の含有量が５〜２５重量％で、メルトマスフローレイトが０．５〜４．０ｇ／１０分であるエチレン−酢酸ビニル共重合体１０〜７０重量％とからなり且つ酢酸ビニル成分の含有量が１５重量％以下である樹脂組成物よりなることを特徴とする。
【００１１】
本発明の農業用フィルムの外層（Ａ）及び内層（Ｃ）を構成する樹脂成分としては、直鎖状低密度ポリエチレンを含有してなる樹脂組成物が用いられる。
【００１２】
上記直鎖状低密度ポリエチレンは、チーグラー触媒や、メタロセン触媒などのシングルサイト系触媒を用いて、エチレンとα−オレフィンとを中低圧にて共重合体させて得られ、α−オレフィンの種類や量を調整することによって、密度範囲を制御することができる。なお、上記α−オレフィンとしては、例えば、プロピレン、１−ブテン、１−ペンテン、１−ヘキセン、１−オクテン、４−メチル−１−ペンテンなどが挙げられる。
【００１３】
そして、上記直鎖状低密度ポリエチレンの密度は、低いと、農業用フィルムの表面がべとついて、ブロッキングしやすくなり、農業用フィルムを展開するのが困難になったり、農業用フィルムの引裂強度が低下する一方、高いと、農業用フィルムのインパクト強度が低下し、飛来物に起因するフィルムの破れが生じやすくなるので、０．８９０〜０．９２０ｇ／ｃｍ3に限定され、０．９００〜０．９１５ｇ／ｃｍ3が好ましく、０．９０６〜０．９１５ｇ／ｃｍ3がより好ましい。
【００１４】
なお、本発明における直鎖状低密度ポリエチレンやエチレン−酢酸ビニル共重合体などの熱可塑性樹脂の密度は、ＪＩＳ  Ｋ  ７１１２「プラスチック−非発泡プラスチックの密度の測定方法」に準拠して測定された密度をいう。
【００１５】
又、上記直鎖状低密度ポリエチレンのメルトマスフローレイト（以下、「ＭＦＲ」と略す）は、低いと、農業用フィルムの製膜安定性が低下する一方、高いと、農業用フィルムの引裂強度及びインパクト強度が不十分になるので、０．３〜５．０ｇ／１０分に限定され、０．８〜３．０ｇ／１０分が好ましい。
【００１６】
なお、本発明における直鎖状低密度ポリエチレンやエチレン−酢酸ビニル共重合体などの熱可塑性樹脂のＭＦＲは、ＪＩＳ  Ｋ  ７２１０「プラスチック−熱可塑性プラスチックのメルトマスフローレイト（ＭＦＲ）の試験方法」に準拠して、温度１９０℃、荷重２１．１８Ｎの条件で測定された値をいう。
【００１７】
そして、上記外層（Ａ）及び内層（Ｃ）を構成する樹脂組成物における上記直鎖状低密度ポリエチレンの含有量は、少ないと、農業用フィルムの引裂強度及びインパクト強度が不十分になるので、８０重量％以上に限定され、８５重量％以上が好ましい。
【００１８】
なお、上記外層（Ａ）及び内層（Ｃ）を構成する樹脂組成物には、本発明の効果を損なわない範囲内であれば、上述の直鎖状低密度ポリエチレン以外の熱可塑性樹脂が含有されていてもよいが、上述の直鎖状低密度ポリエチレンのみからなるのが好ましい。又、農業用フィルムの外層（Ａ）を構成する樹脂組成物と、内層（Ｃ）を構成する樹脂組成物は、同じ組成でなくてもよいが、同じ組成であることが好ましい。
【００１９】
そして、本発明の農業用フィルムの中間層（Ｂ）を構成する樹脂成分としては、直鎖状低密度ポリエチレン及びエチレン−酢酸ビニル共重合体を含有してなる樹脂組成物が用いられる。
【００２０】
上記中間層（Ｂ）を構成する樹脂組成物に含有される直鎖状低密度ポリエチレンとしては、上述の外層（Ａ）及び内層（Ｃ）を構成する樹脂組成物に用いられる直鎖状低密度ポリエチレンの場合と同様の理由で、密度が０．８９０〜０．９２０ｇ／ｃｍ3で且つＭＦＲが０．３〜５．０ｇ／１０分の直鎖状低密度ポリエチレンが用いられる。
【００２１】
又、上記エチレン−酢酸ビニル共重合体における酢酸ビニル成分の含有量は、少ないと、農業用フィルムのインパクト強度や柔軟性が低下する一方、多いと、農業用フィルムの引裂強度が低下するので、５〜２５重量％に限定され、１０〜２０重量％が好ましく、１０〜１５重量％がより好ましい。
【００２２】
そして、上記エチレン−酢酸ビニル共重合体のＭＦＲは、低いと、農業用フィルムの製膜安定性が低下する一方、高いと、農業用フィルムの引裂強度及びインパクト強度が不十分になるので、０．５〜４．０ｇ／１０分に限定され、０．８〜２．０ｇ／１０分が好ましい。
【００２３】
又、上記中間層（Ｂ）を構成する樹脂組成物における直鎖状低密度ポリエチレンの含有量は、少ないと、農業用フィルムの引裂強度及びインパクト強度が低下する一方、多いと、農業用フィルムの柔軟性及び製膜安定性が低下するので、３０〜９０重量％に限定され、６０〜８０重量％が好ましい。
【００２４】
そして、上記中間層（Ｂ）を構成する樹脂組成物におけるエチレン−酢酸ビニル共重合体の含有量は、少ないと、農業用フィルムの柔軟性及び製膜安定性が低下する一方、多いと、農業用フィルムの引裂強度及びインパクト強度が低下するので、１０〜７０重量％に限定され、２０〜４０重量％が好ましい。
【００２５】
なお、上記中間層（Ｂ）を構成する樹脂組成物は、本発明の効果を損なわない範囲内であれば、上述の直鎖状低密度ポリエチレン及びエチレン−酢酸ビニル共重合体以外の熱可塑性樹脂を含有していてもよいが、上述の直鎖状低密度ポリエチレン及びエチレン−酢酸ビニル共重合体のみからなるのが好ましい。
【００２６】
更に、上記中間層（Ｂ）を構成する樹脂組成物における酢酸ビニル成分の含有量は、多いと、農業用フィルムの引裂強度及びインパクト強度が不十分になるので、１５重量％以下に限定され、１０重量％以下が好ましい。但し、上記中間層（Ｂ）を構成する樹脂組成物における酢酸ビニル成分の含有量は、少な過ぎると、農業用フィルムの柔軟性が低下することがあるので、０．５重量％以上であることが好ましい。
【００２７】
なお、上記中間層（Ｂ）を構成する樹脂組成物に上述の直鎖状低密度ポリエチレン及びエチレン−酢酸ビニル共重合体以外の熱可塑性樹脂が含有されている場合、上記中間層（Ｂ）を構成する樹脂組成物における酢酸ビニル成分の含有量は、上述の直鎖状低密度ポリエチレン及びエチレン−酢酸ビニル共重合体以外の熱可塑性樹脂も含めた樹脂組成物の全重量に対する酢酸ビニル成分の含有量とする。
【００２８】
本発明の内層（Ｃ）の表面には、防曇流滴剤により形成された防曇流滴層が設けられるのが好ましい。このように農業用フィルムの内層（Ｃ）の表面に防曇流滴層を設けることにより、農業用フィルムを農業用ハウスに使用した際に、ハウス内外の温度差などにより発生する水滴が、ハウス内で栽培している作物の上に直接落下せずに防曇流滴層を伝って流れるので、作物に病害が発生するのを防止することができる。
【００２９】
上記防曇流滴剤としては、水系媒体中にコロイダルシリカ及び／又はコロイダルアルミナが含有されてなるものが用いられ、特に、水系媒体中にコロイダルシリカ及び／又はコロイダルアルミナが分散されてなる防曇流滴剤が好ましい。
【００３０】
又、上記防曇流滴剤に用いられる水系媒体としては、特に限定されず、水単独でも、アルコールなどの水溶性媒体と水との混合液であってもよい。なお、水系媒体として、水溶性媒体と水との混合液を用いる場合、水系媒体中における水溶性媒体の含有量は、多いと、防曇流滴剤を乾燥する際に引火する虞れがあるので、５０重量％以下が好ましい。
【００３１】
そして、上記コロイダルシリカの形状は、特に限定されないが、粒子状のもの、又は粒子状のものが連なったものが好ましく用いられる。
【００３２】
又、上記防曇流滴剤に用いられるコロイダルアルミナの形状は、特に限定されず、例えば、粒子状、板状、針状、羽毛状などが挙げられる。なお、上記コロイダルアルミナの形状は、農業用フィルムに要求される初期防曇性、防曇持続性、透明性などの特性に合わせて適宜選択するのが好ましい。
【００３３】
なお、上記防曇流滴剤には、必要に応じて、親水性樹脂バインダー、疎水性樹脂バインダー、粘度調整剤、エマルジョン、消泡剤などの添加剤が添加されていてもよい。
【００３４】
又、上記防曇流滴剤を製造する方法としては、特に限定されず、従来公知の方法によればよく、例えば、上記水系媒体と、コロイダルシリカ及び／又はコロイダルアルミナを混合し、更に必要に応じて添加剤を添加して、ホモジナイザーなどの攪拌装置で攪拌して製造する方法が挙げられる。
【００３５】
そして、本発明の農業用フィルムの内層（Ｃ）の表面に防曇流滴層を形成する方法としては、特に限定されず、例えば、上記防曇流滴剤を、グラビアコーターなどのロールコート法、バーコード法、ディップコート法、スプレー法、はけ塗り法などにより、農業用フィルムの内層（Ｃ）の表面に塗布した後、乾燥させる方法が挙げられる。
【００３６】
なお、上記農業用フィルムには、本発明の効果を損なわない範囲内であれば、無機保温剤、有機保温剤、光安定剤、酸化防止剤、紫外線吸収剤、防霧剤、滑剤、顔料などの添加剤が添加されていてもよい。
【００３７】
上記無機保温剤は、農業用フィルムの保温性向上及びフィルムの農業用フィルム押出製膜時における押出変動防止の目的で添加される。このような無機保温剤としては、特に限定されず、例えば、酸化マグネシウム、酸化カルシウム、酸化アルミニウム、炭酸マグネシウム、炭酸カルシウム、硫酸マグネシウム、硫酸カルシウム、硫酸アルミニウム、燐酸リチウム、燐酸カルシウム、珪酸マグネシウム、珪酸カルシウム、珪酸アルミニウム、カオリン、クレー、タルク、ハイドロタルサイト類、リチウムアルミニウム複合水酸化物、及び、アルカリ金属、アルカリ土類金属、遷移金属、１２族（２Ｂ族）元素、炭素以外の１４族（４Ｂ族）元素から選ばれる少なくとも２種以上の元素を有する複合水酸化物などが挙げられ、これらは単独で用いられても、２種以上が併用されてもよい。
【００３８】
又、上記光安定剤としては、従来公知のものが使用できるが、これらのなかでも、ヒンダードアミン系光安定剤が好ましい。上記ヒンダードアミン系光安定剤としては、例えば、コハク酸ジメチル−１−（２−ヒドロキシエチル）−４−ヒドロキシ−２，２，６，６−テトラメチルピペリジン重縮合物、テトラキス（２，２，６，６−テトラメチル−４−ピペリジル）−１，２，３，４−ブタンテトラカルボキシレート、ポリ｛［６−［（１，１，３，３‐テトラメチルブチル）アミノ］−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミノ］｝などが挙げられ、単独で用いられても、２種以上が併用されてもよい。
【００３９】
そして、上記酸化防止剤としては、従来公知のものが使用できるが、熱安定剤としての効果を兼ね備えているものが好ましい。このような酸化防止剤としては、例えば、カルボン酸の金属塩、フェノール系抗酸化剤、有機亜燐酸エステルなどのキレーターが挙げられ、単独で用いられても、２種以上が併用されてもよい。
【００４０】
又、上記紫外線吸収剤としては、従来公知のものが使用でき、例えば、２，４−ジヒドロキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ヒドロキシ−４，４’−ジメトキシベンゾフェノン、２−ヒドロキシ−４−メトキシ−５−スルホベンゾフェノンなどのベンゾフェノン系紫外線吸収剤、２−（２’−ヒドロキシ−５’−ｔｅｒｔ−ブチルフェニル）ベンゾトリアゾール、２−（２’−ヒドロキシ−５’−メチルフェニル）ベンゾトリアゾール、２−（２’−ヒドロキシ−３’−ｔｅｒｔ−ブチル−５−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’，５’−ジ−ｔｅｒｔ−アミルフェニル）−５−クロロベンゾトリアゾールなどのベンゾトリアゾール系紫外線吸収剤、サリチル酸エステル系紫外線吸収剤、シアノアクリレート系紫外線吸収剤などが挙げられ、単独で用いられても、２種以上が併用されてもよい。
【００４１】
そして、上記防霧剤としては、従来公知のものが使用でき、例えば、シリコーン系、フッ素系などの界面活性剤が挙げられる。上記滑剤としては、従来公知のものが使用でき、例えば、ステアリン酸アマイドなどの飽和脂肪酸アマイド、エルカ酸アマイド、オレイン酸アマイドなどの不飽和脂肪酸アマイド、エチレンビスステアリン酸アマイドなどのビスアマイドなどが挙げられる。
【００４２】
更に、本発明の農業用フィルムの厚さは、薄いと、農業用フィルムの引裂強度及びインパクト強度が低下することがある一方、厚いと、農業用フィルムの裁断、接合、展張作業が困難となり、取扱い性が低下することがあるので、５０〜２００μｍが好ましく、７０〜１７０μｍがより好ましい。
【００４３】
次に、上記農業用フィルムの製膜方法について説明する。上記農業用フィルムの製膜方法としては、特に限定されず、例えば、３機の押出機が接続具を介して一のサーキュラダイに接続されてなる製膜装置を用意し、この製膜装置の３機の押出機に、それぞれ外層（Ａ）、中間層（Ｂ）及び内層（Ｃ）用の樹脂組成物を供給し、各押出機内で溶融混練させた後、溶融状態の樹脂組成物をサーキュラダイに供給して、サーキュラダイから円筒状に共押出製膜すると共に、サーキュラダイの中心部から圧縮空気を供給して、共押出された樹脂組成物を周方向に延伸して長尺の円筒状フィルムを製膜し、この円筒状フィルムを切り開いて、巻き取る方法が挙げられる。
【発明の効果】
【００４４】
本発明の農業用フィルムは、外層（Ａ）、中間層（Ｂ）及び内層（Ｃ）がこの順に積層一体化されてなる農業用フィルムであって、上記外層（Ａ）及び内層（Ｃ）は、所定の直鎖状低密度ポリエチレンを８０重量％以上含有してなる樹脂組成物からなり、上記中間層（Ｂ）は、所定の直鎖状低密度ポリエチレン３０〜９０重量％と、所定のエチレン−酢酸ビニル共重合体１０〜７０重量％とからなり且つ酢酸ビニル成分の含有量が１５重量％以下である樹脂組成物よりなることから、引裂強度やインパクト強度に優れている。従って、本発明の農業用フィルムは、強風などによりフィルムの折り目部分が裂けたり、石や埃などの飛来物によりフィルムが突き破られたりすることがほとんどないので、長期間に亘って好適に使用することができる。
【００４５】
更に、本発明の農業用フィルムの内層（Ｃ）の表面に防曇流滴層を設けることにより、上記農業用フィルムを農業用ハウスに使用した際にハウス内外の温度差などにより発生する水滴が、ハウス内で栽培している作物の上に直接落下せずに防曇流滴層を伝って流れるため、作物に病害が発生するのを防止することができる。
【発明を実施するための最良の形態】
【００４６】
以下に実施例を挙げて本発明の態様を更に詳しく説明するが、本発明はこれら実施例にのみ限定されるものではない。
【００４７】
（実施例１）
３機の押出機が接続具を介して一のサーキュラダイに接続されてなる製膜装置を用意し、この製膜装置の第１押出機を外層（Ａ）用の押出機として、直鎖状低密度ポリエチレンａ（ダウケミカル社製  商品名「アテイン４２０１」、密度：０．９１２ｇ／ｃｍ3、ＭＦＲ：１．０ｇ／１０分）１００重量部を供給し、第２押出機を中間層（Ｂ）用の押出機として、直鎖状低密度ポリエチレンａ６０重量部及びエチレン−酢酸ビニル共重合体ａ（住友化学社製  商品名「Ｈ−１０１１」、酢酸ビニル成分含有量：１５重量％、密度：０．９３８ｇ／ｃｍ3、ＭＦＲ：１．０ｇ／１０分）４０重量部からなる樹脂組成物（酢酸ビニル成分含有量：６重量％）を供給し、第３押出機を内層（Ｃ）用の押出機として、直鎖状低密度ポリエチレンａ１００重量部を供給して、それぞれの押出機内で溶融混練した後、第１〜３押出機から溶融状態の樹脂組成物をサーキュラダイに供給して、外層（Ａ）、中間層（Ｂ）、内層（Ｃ）がこの順に積層一体化された状態となるようにサーキュラダイから円筒状に共押出製膜すると共に、サーキュラダイの中心部から圧縮空気を供給し、共押出された樹脂組成物を周方向に延伸して長尺の円筒状フィルムを製膜し、この円筒状フィルムを切り開いて巻き取ることにより、外層（Ａ）、中間層（Ｂ）及び内層（Ｃ）の厚さ比が、１／４／１で且つ総厚さが１５０μｍの農業用フィルムを得た。
【００４８】
（実施例２）
第１押出機及び第３押出機に供給する直鎖状低密度ポリエチレンを、直鎖状低密度ポリエチレンｂ（プライムポリマー社製  商品名「エボリューＳＰ０５１０」、密度：０．９０５ｇ／ｃｍ3、ＭＦＲ：１．０ｇ／１０分）とし、第２押出機に供給する樹脂組成物を、直鎖状低密度ポリエチレンｂ６０重量部及びエチレン−酢酸ビニル共重合体ａ４０重量部からなる樹脂組成物（酢酸ビニル成分含有量：６重量％）としたこと以外は、実施例１と同様にして農業用フィルムを得た。
【００４９】
（実施例３）
第１押出機及び第３押出機に供給する直鎖状低密度ポリエチレンを、直鎖状低密度ポリエチレンｃ（ダウケミカル社製  商品名「エリート５４００Ｇ」、密度：０．９１６ｇ／ｃｍ3、ＭＦＲ：１．０ｇ／１０分）とし、第２押出機に供給する樹脂組成物を、直鎖状低密度ポリエチレンｃ６０重量部及びエチレン−酢酸ビニル共重合体ａ４０重量部からなる樹脂組成物（酢酸ビニル成分含有量：６重量％）としたこと以外は、実施例１と同様にして農業用フィルムを得た。
【００５０】
（実施例４）
第１押出機及び第３押出機に供給する直鎖状低密度ポリエチレンを、直鎖状低密度ポリエチレンｄ（住友化学社製  商品名「エクセレンＦＸ  ＣＸ１００１」、密度：０．８９８ｇ／ｃｍ3、ＭＦＲ：１．０ｇ／１０分）とし、第２押出機に供給する樹脂組成物を、直鎖状低密度ポリエチレンｄ６０重量部及びエチレン−酢酸ビニル共重合体ａ４０重量部からなる樹脂組成物（酢酸ビニル成分含有量：６重量％）としたこと以外は、実施例１と同様にして農業用フィルムを得た。
【００５１】
（実施例５）
第１押出機及び第３押出機に、直鎖状低密度ポリエチレンａ１００重量部の代わりに、直鎖状低密度ポリエチレンａ８２重量部及び低密度ポリエチレンａ（旭化成ケミカルズ社製  商品名「サンテックＭ２２０４」、密度：０．９２２ｇ／ｃｍ3、ＭＦＲ：０．４ｇ／１０分）１８重量部からなる樹脂組成物を供給したこと以外は、実施例１と同様にして農業用フィルムを得た。
【００５２】
（実施例６）
第２押出機に供給する樹脂組成物を、直鎖状低密度ポリエチレンａ６０重量部及びエチレン−酢酸ビニル共重合体ｂ（東ソー社製  商品名「ウルトラセン５１３」、酢酸ビニル成分含有量：５重量％、密度：０．９２８ｇ／ｃｍ3、ＭＦＲ：１．０ｇ／１０分）４０重量部からなる樹脂組成物（酢酸ビニル成分含有量：２重量％）としたこと以外は、実施例１と同様にして農業用フィルムを得た。
【００５３】
（実施例７）
第２押出機に供給する樹脂組成物を、直鎖状低密度ポリエチレンａ６０重量部及びエチレン−酢酸ビニル共重合体ｃ（東ソー社製  商品名「ウルトラセン６２７」、酢酸ビニル成分含有量：２０重量％、密度：０．９４０ｇ／ｃｍ3、ＭＦＲ：１．０ｇ／１０分）４０重量部からなる樹脂組成物（酢酸ビニル成分含有量：８重量％）としたこと以外は、実施例１と同様にして農業用フィルムを得た。
【００５４】
（実施例８）
第２押出機に供給する樹脂組成物を、直鎖状低密度ポリエチレンａ９０重量部及びエチレン−酢酸ビニル共重合体ａ１０重量部からなる樹脂組成物（酢酸ビニル成分含有量：１．５重量％）としたこと以外は、実施例１と同様にして農業用フィルムを得た。
【００５５】
（実施例９）
第２押出機に供給する樹脂組成物を、直鎖状低密度ポリエチレンａ３０重量部及びエチレン−酢酸ビニル共重合体ａ７０重量部からなる樹脂組成物（酢酸ビニル成分含有量：１０．５重量％）としたこと以外は、実施例１と同様にして農業用フィルムを得た。
【００５６】
（比較例１）
第１押出機及び第３押出機に供給する直鎖状低密度ポリエチレンを、直鎖状低密度ポリエチレンｅ（ダウケミカル社製  商品名「アフィニティーＶＰ８７７０Ｇ」、密度：０．８８５ｇ／ｃｍ3、ＭＦＲ：１．０ｇ／１０分）とし、第２押出機に供給する樹脂組成物を、直鎖状低密度ポリエチレンｅ６０重量部及びエチレン−酢酸ビニル共重合体ａ４０重量部からなる樹脂組成物（酢酸ビニル成分含有量：６重量％）としたこと以外は、実施例１と同様にして農業用フィルムを得た。
【００５７】
（比較例２）
第１押出機及び第３押出機に供給する直鎖状低密度ポリエチレンを、直鎖状低密度ポリエチレンｆ（プライムポリマー社製  商品名「エボリューＳＰ２５１０」、密度：０．９２２ｇ／ｃｍ3、ＭＦＲ：１．０ｇ／１０分）とし、第２押出機に供給する樹脂組成物を、直鎖状低密度ポリエチレンｆ６０重量部及びエチレン−酢酸ビニル共重合体ａ４０重量部からなる樹脂組成物（酢酸ビニル成分含有量：６重量％）としたこと以外は、実施例１と同様にして農業用フィルムを得た。
【００５８】
（比較例３）
第１押出機及び第３押出機に供給する直鎖状低密度ポリエチレンを、直鎖状低密度ポリエチレンｇ（ダウケミカル社製  商品名「ダウレックス２０３５」、密度：０．９１９ｇ／ｃｍ3、ＭＦＲ：６．０ｇ／１０分）とし、第２押出機に供給する樹脂組成物を、直鎖状低密度ポリエチレンｇ６０重量部及びエチレン−酢酸ビニル共重合体ａ４０重量部からなる樹脂組成物（酢酸ビニル成分含有量：６重量％）としたこと以外は、実施例１と同様にして農業用フィルムを得た。
【００５９】
（比較例４）
第１押出機及び第３押出機に、直鎖状低密度ポリエチレンａ１００重量部の代わりに、直鎖状低密度ポリエチレンａ６０重量部及び低密度ポリエチレンａ４０重量部からなる樹脂組成物を供給したこと以外は、実施例１と同様にして農業用フィルムを得た。
【００６０】
（比較例５）
第２押出機に供給する樹脂組成物を、直鎖状低密度ポリエチレンａ９５重量部及びエチレン−酢酸ビニル共重合体ａ５重量部からなる樹脂組成物（酢酸ビニル成分含有量：０．７５重量％）としたこと以外は、実施例１と同様にして農業用フィルムを得た。
【００６１】
（比較例６）
第２押出機に供給する樹脂組成物を、直鎖状低密度ポリエチレンａ２０重量部及びエチレン−酢酸ビニル共重合体ａ８０重量部からなる樹脂組成物（酢酸ビニル成分含有量：１２重量％）としたこと以外は、実施例１と同様にして農業用フィルムを得た。
【００６２】
（比較例７）
１機の押出機が接続具を介して一のサーキュラダイに接続されてなる製膜装置を用意し、この製膜装置の押出機に直鎖状低密度ポリエチレンａ９０重量部及びエチレン−酢酸ビニル共重合体ａ１０重量部からなる樹脂組成物（酢酸ビニル成分含有量：１．５重量％）を供給し、溶融混練した後、押出機から溶融状態の樹脂組成物をサーキュラダイに供給して、サーキュラダイから円筒状に押出製膜すると共に、サーキュラダイの中心部から圧縮空気を供給し、押出された樹脂組成物を周方向に延伸して長尺の円筒状フィルムを製膜して、この円筒状フィルムを切り開いて巻き取ることにより、厚さが１５０μｍの農業用フィルムを得た。
【００６３】
（防曇流滴剤の製造）
水１００重量部に、コロイダルシリカ（日産化学工業社製  商品名「ＳＴ−ＰＳＭ」）５重量部、コロイダルアルミナ（日産化学工業社製  商品名「アルミナゾル１００」）１重量部及びポリエチレンオキサイド（住友精化社製）２重量部を加えて混合することにより、ポリエチレンオキサイドを含んだ水中に、コロイダルシリカ及びコロイダルアルミナが分散されてなる防曇流滴剤を得た。
【００６４】
（防曇流滴層の形成）
上記のようにして得られた防曇流滴剤を、実施例１〜９及び比較例１〜６で得られた農業用フィルムの内層（Ｃ）の表面及び比較例７で得られた農業用フィルムの一面に、乾燥前の塗布量が１０ｇ／ｍ2になるようにグラビアコーターで塗布し、熱風で乾燥させて防曇流滴層を形成した。
【００６５】
次に、上記のようにして得られた防曇流滴層が形成されてなる農業用フィルムについて、下記の評価試験を実施し、その結果を表１に示した。なお、表１中の「ＬＬＤＰＥ」は直鎖状低密度ポリエチレンを、「ＬＤＰＥ」は低密度ポリエチレンを、「ＥＶＡ」はエチレン−酢酸ビニル共重合体を意味する。
【００６６】
（製膜安定性）
得られた農業用フィルムを目視観察し、下記の基準で製膜安定性の評価を行なった。
○：厚さが均一な外観性に優れた農業用フィルムであった。
△：厚さがやや不均一な農業用フィルムであった。
×：厚さが不均一で外観性に劣る農業用フィルムであった。
【００６７】
（ブロッキング性）
得られた農業用フィルムを２枚用意し、これらの農業用フィルムの外層（Ａ）同士が対向した状態となるように重ね合わせ、重ね合わせたフィルム上に荷重５ｋｇの錘を載せ、２３℃の恒温室に４８時間放置した。そして、恒温室より重ね合わせたフィルムを取り出して２枚のフィルムを剥がし、下記基準でブロッキング性の評価を行なった。なお、比較例７で得られた農業用フィルムについては、２枚の農業用フィルムの防曇流滴層が設けられていない面同士が対向した状態となるように重ね合わせたこと以外は上記と同様の要領でブロッキング性の評価を行なった。
○：２枚のフィルムはブロッキングしておらず、容易に剥がすことができた。
△：２枚のフィルムは少しブロッキングしており、やや剥がしにくかった。
×：２枚のフィルムはブロッキングしており、剥がすのが困難であった。
【００６８】
（引裂強度）
得られた農業用フィルムの引裂強度（Ｎ）を、エルメンドルフ引裂強度測定機（東洋精機製作所社製）を用いてＪＩＳ  Ｋ  ７１２８に準拠して測定し、下記基準により引裂強度の評価を行なった。
○：引裂強度が１５Ｎ以上であった。
△：引裂強度が１０Ｎ以上で且つ１５Ｎ未満であった。
×：引裂強度が１０Ｎ未満であった。
【００６９】
（インパクト強度）
得られた農業用フィルムのインパクト強度（Ｊ）を、フィルムインパクトテスター（テスター産業社製）を用いてＡＳＴＭ  Ｄ  ３４２０に準拠して測定し、下記基準によりインパクト強度の評価を行なった。
○：インパクト強度が２．５Ｊ以上であった。
△：インパクト強度が１．５Ｊ以上で且つ２．５Ｊ未満であった。
×：インパクト強度が１．５Ｊ未満であった。
【００７０】
【表１】
2008113635.tif 000002